【事件の表示】
　特願２０１２−２６７９６２「白色発光ダイオード用ボンディングワイヤ」拒絶査定不服審判事件〔平成２６年　６月２６日出願公開、特開２０１４−１１６３８７、請求項の数（２）〕について、次のとおり審決する。
【結　論】
　原査定を取り消す。
　本願の発明は、特許すべきものとする。
【理　由】
第１　手続の経緯
　本願は、平成２４年１２月７日の出願であって、平成２８年３月１５日付けで拒絶理由通知がされ、同年５月２０日付けで手続補正がされ、同年７月１日付けで拒絶査定（原査定）がされ、これに対し、同年１０月７日に拒絶査定不服審判の請求がされると同時に手続補正がされ、平成２９年５月２日付けで拒絶理由通知（以下、「当審拒絶理由通知１」という。）がされ、同年７月７日付けで手続補正がされ、同年８月３１日付けで最後の拒絶理由通知（以下、「当審拒絶理由通知２」という。）がされ、同年９月５日付けで手続補正がされたものである。
第２　原査定の概要
　原査定（平成２８年７月１日付け拒絶査定）の概要は次のとおりである。
　本願請求項１、２に係る発明は、その出願前に日本国内又は外国において、頒布された下記の刊行物に記載された発明又は電気通信回線を通じて公衆に利用可能となった発明に基いて、その発明の属する技術の分野における通常の知識を有する者（以下、「当業者」という。）が容易に発明できたものであるから、特許法第２９条第２項の規定により特許を受けることができない。
引用文献等一覧
　１．特開２０１２−９９５７７号公報
　２．特許第４７７１５６２号公報
第３　当審拒絶理由の概要
１．当審拒絶理由通知１（平成２９年５月２日付けの拒絶理由通知）の概要は次のとおりである。
（進歩性）本願請求項１、２に係る発明は、その出願前に日本国内又は外国において、頒布された下記の刊行物に記載された発明又は電気通信回線を通じて公衆に利用可能となった発明に基いて、当業者が容易に発明できたものであるから、特許法第２９条第２項の規定により特許を受けることができない。
引用文献等一覧
　１．特開２０１２−９９５７７号公報
　　（拒絶査定時の引用文献１）
　２．特許第４７７１５６２号公報
　　（拒絶査定時の引用文献２）
　３．特開２００８−２５１６６４号公報
　　（当審において新たに引用した文献）
　４．特開平１１−２８８９６２号公報
　　（当審において新たに引用した文献）
　５．特開２０００−１５０５６２号公報
　　（当審において新たに引用した文献）
　６．特開平９−２７２９３１号公報段落
　　（当審において新たに引用した文献）
２．当審拒絶理由通知２（平成２９年８月３１日付けの最後の拒絶理由通知）の概要は次のとおりである。
（明確性） この出願は、特許請求の範囲の記載が下記の点で、特許法第３６条第６項第２号に規定する要件を満たしていない。 
　　　　　　　　　　　　　　記 
　請求項１に係る発明は「白色発光ダイオード用ボンディングワイヤ」である。 
　一方、請求項２には、「請求項１に記載の白色発光ダイオード」と記載されており、請求項２に係る発明の対象が請求項１に係る発明と相違している。 
　したがって、請求項２の記載は請求項１の記載と整合しておらず、不明となっている。 
 
第４　本願発明
　本願請求項１、２に係る発明（以下、それぞれ「本願発明１」、「本願発明２」という。）は、平成２９年９月５日付けの手続補正で補正された特許請求の範囲の請求項１、２に記載された事項により特定された以下のとおりの発明である。
「【請求項１】
　黄色蛍光体配合の有機シリコン樹脂で取り固まれた、ベース基材の銀（Ａｇ）または銀合金層に設置された青色ＬＥＤ素子のパッド電極と配線基板上のリード電極とを接続するためのボンディングワイヤであって、当該ボンディングワイヤが、パラジウム（Ｐｄ）が０．１〜４．０質量％、金（Ａｕ）が０．０５〜０．９２質量％、ランタン（Ｌａ）、カルシウム（Ｃａ）またはユーロピウム（Ｅｕ）のうちの少なくとも１種が合計で１〜５０質量ｐｐｍおよび残部が純度９９．９９９質量％以上の銀（Ａｇ）からなる三元系合金であり、上記青色ＬＥＤ素子上面のパッド電極が純度９９．９質量％以上のアルミニウム（Ａｌ）金属または０．５〜２．０質量％のシリコン（Ｓｉ）または銅（Ｃｕ）および残部純度９９．９質量％以上のアルミニウム（Ａｌ）合金であることを特徴とする白色発光ダイオード用ボンディングワイヤ。
【請求項２】
　上記パラジウム（Ｐｄ）対金（Ａｕ）の比率が２：１〜１０：１の範囲内にある請求項１に記載の白色発光ダイオード用ボンディングワイヤ。
第５　引用文献、引用発明等
１．引用文献１について
ア　原査定及び当審拒絶理由通知１において引用された特開２０１２−９９５７７号公報（以下においても「引用文献１」という。）には、図面とともに次の事項が記載されている。なお、下線は当審で付与したものである。以下、同様。
「【０００２】 
　従来から、発光装置として発光素子を用いた発光ダイオード（ＬＥＤ）などが知られている。従来からこのＬＥＤの発光素子の電極とパッケージ電極との接続に電導率が高く、電極との密着生の良い金（Ａｕ）ボンディングワイヤが用いられている（例えば、特許文献１参照。）。 
　図１に発光素子を用いた発光装置の断面構造例を示す。 
　図１に示す発光装置１０は、
支持基板である銀メッキ層２を有する銅回路基板１の表面に、ダイボンディング剤３を介して半導体発光素子が固定してある
半導体発光素子は
の金電極７ａ，７ｂ
　金
電極７ａ，７ｂにはボンディングパッド９ａ，９ｂを介してボンディングワイヤ８がダイボンディングされ、パッケージ電極となる銅回路基板１上の銀メッキ層２に接続され
 このような構造の発光装置では、発光面の上方の一部をボンディングワイヤが横切ることとなり、その部分での光の反射・吸収が外部発光出力に影響を及ぼすようになる。」 
  
 「【００１０】 
　光素子にワイヤボンディングを有する発光装置に本発明のボンディングワイヤを用いた場合、光特性の低下がなく、金ボンディングワイヤを用いた場合よりも光度を５％上げることができる。そして、本発明のボンディングワイヤは安価で、波長３８０〜５６０ｎｍの光の反射率が９５％以上であるため、
青色系の発光を使用する白色ＬＥＤ
 【図面の簡単な説明】 
 【００１１】 
 【図１】本発明のボンディングワイヤを用いた発光装置の断面構造図である。 
 【発明を実施するための形態】 
 【００１２】 
　本発明のボンディングワイヤは、たとえばシリコン系透明樹脂で封止した発光装置において、サファイア基板上に形成された２層のＧａＮ半導体から成る発光素子上の金電極と、反射板を兼ねてＡｇメッキされた外部接続用電極の銀メッキ層とを接続するために使用する。 
　発光素子の上部にかぶさるボンディングワイヤは、発光に対して反射率が高いものが望まれる。反射率が高いボンディングワイヤとしては銀（Ａｇ）ワイヤが用いられるが、銀だけでは酸化、硫化、塩素化等の影響により反射率が低下するので、本発明ではこの反射率の低下を抑えるために銀に少量の添加元素を加えている。」 
 「【００１５】
　本発明のボンディングワイヤでは、銀の反射率を大幅に損なわずかつ酸化、硫化、塩素化に耐えるよう化学的安定性を向上させるために少量の金、パラジウム、銅及びニッケルから選ばれた少なくとも１種以上の成分を添加する。一方塩素含有量は極力低く抑える必要がある。各成分の限定理由は以下の通りである。
　金；１００００質量ｐｐｍ未満では銀の酸化を抑制することができず、９００００質量ｐｐｍを越えると反射率には影響ないが、高価になるからである。
　パラジウム；１００００質量ｐｐｍ未満では銀の酸化や硫化を抑制することができず、５００００質量ｐｐｍを越えると反射率には影響ないが、ワイヤへの伸線加工が困難となる。
　銅；１００００質量ｐｐｍ未満ではパラジウムと同じく銀の酸化や硫化を抑制することができず、３００００質量ｐｐｍを越えると反射率には影響ないが、ワイヤへの伸線加工が困難となる。
　ニッケル；１００００質量ｐｐｍ未満では銀の酸化や硫化を抑制することができず、２００００を越えると元素の特性で銀の自由電子が減少することにより反射率が低下する。」  
 「【００１７】 
 （実施例１〜２３） 
　
銀地金に表１に示した各種添加元素を加えた
ボンディングワイヤ
  
 「【表１】 
 
 　　　　　　　　　　　　　　　　　　　　　　　　　　　　　　　　　　　　　　　　　　　　　　　　　　　　　　　　　　　　　　　　　」
 「【図１】 
  
 　　　　　　　　　　　　　　　　　　　　　」 
イ　引用発明 
　段落【００１７】の記載及び【表１】（実施例１８）の記載から、
銀地金に、Ｐｄ２００００（質量ｐｐｍ）、Ａｕ１００００（質量ｐｐｍ）を添加したボンディングワイヤ
「支持基板である銀メッキ層２を有する銅回路基板１の表面に、ダイボンディング剤３を介して半導体発光素子が固定してあり、半導体発光素子の電極７ａ，７ｂにボンディングパッド９ａ，９ｂを介してボンディングワイヤ８がダイボンディングされ、パッケージ電極となる銅回路基板１上の銀メッキ層２に接続された青色系の発光を使用する白色ＬＥＤに使われるボンディングワイヤであって、 
　銀地金に、Ｐｄ２００００（質量ｐｐｍ）、Ａｕ１００００（質量ｐｐｍ）を添加したボンディングワイヤ。」
２．引用文献２について
ア　原査定及び当審拒絶理由通知１において引用された特許第４７７１５６２号公報（以下においても「引用文献２」という。）には、次の事項が記載されている。
「【０００２】 
　従来から半導体装置のＩＣチップ電極と外部リードを接続する金線としては、高純度金に他の金属元素を微量含有させた純度９９．９９質量％以上の金線が信頼性に優れているとして多用されている。このような純金線は、一端が超音波併用熱圧着ボンディング法によってＩＣチップ電極上の純アルミニウム（Ａｌ）パッドやアルミニウム合金パッドと接続され、他端が基板上の外部リード等に接続され、その後、樹脂封止して半導体装置とされる。このような純アルミニウム（Ａｌ）やアルミニウム合金パッドは、通常は真空蒸着などによって形成される。」 
  
 「【０００５】 
　ところが、Ag-Au-Pd三元合金系ボンディングワイヤは、銀（Ａｇ）の含有量が多くなればなるほど大気中の酸素を巻き込むことにより表面張力が小さくなるため溶融ボールのボール形状が不安定になり、かつ、上述した酸化物が析出するため、超音波によるウェッジボンディングでしか接続できなかった。 
　また、樹脂封止された半導体装置が高温の過酷な使用環境で高度の信頼性が要求される車載用ＩＣや、動作温度が高くなる高周波用ＩＣや
高輝度ＬＥＤなどで使用される
 ・・・（途中省略）・・・ 
【発明が解決しようとする課題】 
【０００７】 
　本発明は、樹脂封止された半導体装置が高温、高湿および高圧下の過酷な使用環境下で使用されても、
アルミパッドとの接続信頼性を維持する優れたボールボンディング用のAg-Au-Pd三元合金系ボンディングワイヤ
【課題を解決するための手段】 
【０００８】 
　本発明者らは、Ag-Au-Pd三元合金系ボンディングワイヤは銅（Ｃｕ）系ボンディングワイヤのように酸化が起こらないことに着目し、窒素雰囲気中でアルミパッドへボールボンディングして高温接続信頼性を調べた。この窒素雰囲気は、完全に密閉した窒素雰囲気にしなくても、また、窒素と水素の混合ガスを用いなくても、溶融ボール形成時に窒素ガスを吹き付けただけで真球度の高いフリーエアーボール（ＦＡＢ）が得られた。 
　また、本発明者らは、高純度のAg-Au-Pd三元合金に微量の酸化性非貴金属元素を添加し、Ag-Au-Pd三元合金中に微細に分散させることにより、伸線中の焼鈍熱処理によってもAg-Au-Pd三元合金の結晶粒が粗大化することなく加工ひずみが除かれるだけで、連続ダイス伸線後のボンディングワイヤ内に伸線組織が残るようにしたものである。 
【０００９】 
　上記の課題を解決するための本発明の半導体素子用
Ag-Au-Pd三元合金系ボンディングワイヤは、純度９９．９９９質量％以上の銀（Ａｇ）と純度９９．９９９質量％以上の金（Ａｕ）と純度９９．９９質量％以上のパラジウム（Ｐｄ）とからなる三元合金系ボンディングワイヤ
【００１０】 
　（Ag-Au-Pd三元合金） 
　本発明のAg-Au-Pd三元合金は、金（Ａｕ）が４〜１０質量％、パラジウム（Ｐｄ）が２〜５質量％および残部が銀（Ａｇ）からなる完全に均一固溶した合金である。 
 本発明において、銀（Ａｇ）を８４質量％以上の残部としたのは、
純アルミニウム（Ａｌ）パッドやアルミニウム合金パッドと接続する
  
「【００１３】 
　（酸化性非貴金属添加元素） 
　本発明において、酸化性非貴金属添加元素は１５〜７０質量ｐｐｍである。本発明では銀（Ａｇ）の純度は９９．９９質量％以上であるが、実質的な不可避不純物は２０ｐｐｍ程度である。その不可避不純物も酸化性非貴金属添加元素とともに
Ag-Au-Pd三元合金中に
効果は、ワイヤの機械的特性を向上
酸化性非貴金属元素
２０〜５０質量ｐｐｍ
　
酸化性非貴金属添加元素としては、カルシウム（Ｃａ)，希土類元素（
Ｌａ
Ｅｕ
）
  
イ　技術事項 
　上記アの記載から、引用文献２には、以下の技術事項が記載されていると認められる。 
  
 「高輝度ＬＥＤなどで使用される、アルミパッドとの接続信頼性を維持する優れたボールボンディング用のAg-Au-Pd三元合金系ボンディングワイヤにおいて、 
　Ag-Au-Pd三元合金系ボンディングワイヤは、純度９９．９９９質量％以上の銀（Ａｇ）と純度９９．９９９質量％以上の金（Ａｕ）と純度９９．９９質量％以上のパラジウム（Ｐｄ）とからなる三元合金系ボンディングワイヤであること、 
　アルミパッドは、純アルミニウム（Ａｌ）パッドやアルミニウム合金パッドであること、 
　Ag-Au-Pd三元合金中に、酸化性非貴金属添加元素としてカルシウム（Ｃａ)，希土類元素（Ｌａ、Ｅｕ）などを２０〜５０質量ｐｐｍ添加すると、ワイヤの機械的特性を向上させる効果があること。」 
３．引用文献３について
ア　当審拒絶理由通知１において引用された特開２００８−２５１６６４号公報（以下「引用文献３」という。）には、次の事項が記載されている。
「【００２３】 
　蛍光体層１９は、各半導体発光素子１１、各パッド１５、及びボンディングワイヤ１７等を埋めてリフレクタ１８内に注入して固化されている。この
蛍光体層１９は、
透明シリコーン樹脂
からなり、
蛍光体が含まれている
【００２４】 
　例えば、各
半導体発光素子１１を青色ＬＥＤチップとし
素子から発光された一次光（青色）を波長変換して異なる波長の二次光として黄色の光を出す蛍光体
略均一に分散した状態に混入
により、
白色光をつくること
  
イ　技術事項 
　上記アの記載から、引用文献３には、以下の技術事項が記載されていると認められる。 
  
「半導体発光素子を青色ＬＥＤチップとし、この素子から発光された一次光（青色）を波長変換して異なる波長の二次光として黄色の光を出す蛍光体を略均一に分散した状態に混入することにより、白色光をつくること。」 
  
「蛍光体が含まれている蛍光体層は、透明シリコーン樹脂からなること。」
４．引用文献４〜６について
ア　当審拒絶理由通知１において引用された特開平１１−２８８９６２号公報（以下「引用文献４」という。）には、次の事項が記載されている。
「【００１２】
Ｃａ、
Ｌａ、
Ｅｕ
含め
ワイヤの強度
を向上させる
イ　当審拒絶理由通知１において引用された特開２０００−１５０５６２号公報（以下「引用文献５」という。）には、次の事項が記載されている。
「【００１３】（ｃ）
Ｃａ、Ｂｅ、Ｌａ
これら成分は金合金細線の高温強度および加工硬化性を付与
ウ　当審拒絶理由通知１において引用された特開平９−２７２９３１号公報（以下「引用文献６」という。）には、次の事項が記載されている。
「【０００９】・・・（ｄ）
Ｃａ，
Ｌａ
ワイヤの機械的強度またはヤング率を高め、樹脂封止時のワイヤ変形を抑制する効果が高まる
５．周知慣用の技術事項
　上記引用文献２段落【００１３】、引用文献４段落【００１２】、引用文献５段落【００１３】、引用文献６段落【０００９】（ｄ）の記載から、「ボンディングワイヤにおいて、機械的特性などを向上させるためにランタン（Ｌａ）、カルシウム（Ｃａ）またはユーロピウム（Ｅｕ）の材料を添加すること。」は、周知慣用の技術事項であると認められる。
第６　当審拒絶理由通知１における進歩性についての当審の判断
１．本願発明１について
（１）対比
　本願発明１と引用発明とを対比する。 
　引用発明の「支持基板である銀メッキ層２を有する銅回路基板１の表面に、ダイボンディング剤３を介して」「固定してあ」る「半導体発光素子」、「青色系の発光を使用する白色ＬＥＤ」は、それぞれ本願発明１の「ベース基材の銀（Ａｇ）または銀合金層に設置された青色ＬＥＤ素子」、「白色発光ダイオード」に相当する。
　引用発明において、「半導体発光素子の電極７ａ，７ｂにボンディングパッド９ａ，９ｂを介してボンディングワイヤ８がダイボンディングされ、パッケージ電極となる銅回路基板１上の銀メッキ層２に接続され」ているから、引用発明の「半導体発光素子の電極７ａ，７ｂ」の「ボンディングパッド９ａ，９ｂ」、「パッケージ電極」、「ボンディングワイヤ８」は、それぞれ本願発明１の「青色ＬＥＤ素子のパッド電極」、「配線基板上のリード電極」、「ボンディングワイヤ」に相当する。
　引用発明の「銀地金に、Ｐｄ２００００（質量ｐｐｍ）、Ａｕ１００００（質量ｐｐｍ）を添加したボンディングワイヤ」と、本願発明１の「当該ボンディングワイヤが、パラジウム（Ｐｄ）が０．１〜４．０質量％、金（Ａｕ）が０．０５〜０．９２質量％、ランタン（Ｌａ）、カルシウム（Ｃａ）またはユーロピウム（Ｅｕ）のうちの少なくとも１種が合計で１〜５０質量ｐｐｍおよび残部が純度９９．９９９質量％以上の銀（Ａｇ）からなる三元系合金であ」ることとは、「当該ボンディングワイヤが、パラジウム（Ｐｄ）が２．０質量％、金（Ａｕ）、および残部が銀（Ａｇ）からなる三元系合金であ」る点で共通する。 
  
　してみると、本願発明１と引用発明との間には、次の一致点及び相違点があるといえる。
（一致点） 
「ベース基材の銀（Ａｇ）または銀合金層に設置された青色ＬＥＤ素子のパッド電極と配線基板上のリード電極とを接続するためのボンディングワイヤであって、当該ボンディングワイヤが、パラジウム（Ｐｄ）が２．０質量％、金（Ａｕ）、および残部が銀（Ａｇ）からなる三元系合金である白色発光ダイオード用ボンディングワイヤ。」 
  
（相違点１） 
　「青色ＬＥＤ素子」が、本願発明１は、「黄色蛍光体配合の有機シリコン樹脂で取り固まれ」ているのに対し、引用発明は、そのように特定されていない点。 
  
（相違点２） 
　本願発明は、パラジウム（Ｐｄ）、金（Ａｕ）及び銀（Ａｇ）からなる三元系合金三元系合金に「ランタン（Ｌａ）、カルシウム（Ｃａ）またはユーロピウム（Ｅｕ）のうちの少なくとも１種が合計で１〜５０質量ｐｐｍ」を添加しているのに対し、引用発明では添加していない点。 
  
（相違点３） 
　パラジウム（Ｐｄ）、金（Ａｕ）及び銀（Ａｇ）からなる三元系合金のうちの銀について、本願発明１は、「純度９９．９９９質量％以上の銀（Ａｇ）」であるのに対し、引用発明では、銀の純度が不明である点。 
  
（相違点４） 
　パッド電極が、本願発明１では、「純度９９．９質量％以上のアルミニウム（Ａｌ）金属または０．５〜２．０質量％のシリコン（Ｓｉ）または銅（Ｃｕ）および残部純度９９．９質量％以上のアルミニウム（Ａｌ）合金である」のに対し、引用発明では、どのような材料であるのか不明である点。 
（相違点５）
　パラジウム（Ｐｄ）、金（Ａｕ）及び銀（Ａｇ）からなる三元系合金のうちの金について、本願発明１は、「０．０５〜０．９２質量％」であるのに対し、引用発明では、「１００００（質量ｐｐｍ）」（１．０質量％）である点。
（２）相違点についての判断
　事案に鑑みて、上記相違点５について先に検討する。
　引用文献１には、「【００１２】・・・銀だけでは酸化、硫化、塩素化等の影響により反射率が低下する」、「【００１５】・・・金；１００００質量ｐｐｍ未満では銀の酸化を抑制することができず、」との記載があることに鑑みるに、引用発明においては、金の含有量を１００００質量ｐｐｍ（１．０質量％）未満にすると銀の酸化を抑制できず反射率の低下を生じることになるから、本願発明１のように三元系合金のうちの金の含有量を「０．０５〜０．９２質量％」とする動機があるとはいえず、むしろ１．０質量％未満とならないようにする動機があるといえる。
　そして、相違点５に係る本願発明１のパラジウム（Ｐｄ）、金（Ａｕ）及び銀（Ａｇ）からなる三元系合金のうちの金について「０．０５〜０．９２質量％」とする構成は、上記引用文献１−６には記載されておらず、本願出願前において周知技術であるともいえない。
　したがって、他の相違点について判断するまでもなく、本願発明１は、当業者であっても引用発明、引用文献２ないし６に記載された技術的事項に基づいて容易に発明できたものであるとはいえない。
２．本願発明２について
　本願発明２も、本願発明１のパラジウム（Ｐｄ）、金（Ａｕ）及び銀（Ａｇ）からなる三元系合金のうちの金について「０．０５〜０．９２質量％」とする構成と同一の構成を備えるものであるから、本願発明１と同じ理由により、当業者であっても、引用発明、引用文献２ないし６に記載された技術的事項に基づいて容易に発明できたものとはいえない。
第７　当審拒絶理由通知２における明確性についての当審の判断
　当審では、発明の対象について、請求項２の記載は請求項１の記載と整合しておらず、不明となっているとの拒絶の理由を通知しているが、平成２９年９月５日付けの補正で、請求項１と請求項２の発明の対象が「白色発光ダイオード用ボンディングワイヤ」に統一された結果、この拒絶の理由は解消した。 
第８　原査定についての判断
　平成２９年７月７日付けの補正により、補正後の請求項１、２は、パラジウム（Ｐｄ）、金（Ａｕ）及び銀（Ａｇ）からなる三元系合金のうちの金について「０．０５〜０．９２質量％」とする構成を有するものとなった。当該パラジウム（Ｐｄ）、金（Ａｕ）及び銀（Ａｇ）からなる三元系合金のうちの金について「０．０５〜０．９２質量％」とする構成は、前記「第６」「１」「（２）」で検討したとおり、原査定における引用文献１、２（当審拒絶理由通知１における引用文献１、２）には記載されておらず、本願出願前における周知技術でもないので、本願発明１、２は、当業者であっても、原査定における引用文献１、２に基づいて容易に発明できたものではない。
　したがって、原査定を維持することはできない。
第９　むすび
　以上のとおり、原査定の理由によって、本願を拒絶することはできない。
　他に本願を拒絶すべき理由を発見しない。
　よって、結論のとおり審決する。